(57)【要約】【課題】短絡を防止すること及び体積エネルギー密度を高めることが可能な、全固体電池を提供する。【解決手段】正極及び負極、並びに、正極及び負極の間に配置された固体電解質層を有する電極体と、隣接する電極体を電気的に直列に接続する直列集電体と、隣接する電極体を電気的に並列に接続する並列集電体と、を備える積層体を具備し、少なくとも正極、負極、及び、固体電解質層の端面に、絶縁材が配置されている、全固体電池とする。【選択図】図１
2013120718.tif 000002
【特許請求の範囲】
【請求項１】
正極及び負極、並びに、前記正極及び前記負極の間に配置された固体電解質層を有する電極体と、
隣接する前記電極体を電気的に直列に接続する直列集電体と、
隣接する前記電極体を電気的に並列に接続する並列集電体と、を備える積層体を具備し、
少なくとも前記正極、前記負極、及び、前記固体電解質層の端面に、絶縁材が配置されている、全固体電池。
【請求項２】
前記並列集電体の端面の少なくとも一部には前記絶縁材が配置されないように、前記絶縁材が間隔を開けて配置されており、
前記並列集電体及び該並列集電体に接続されている２つの電極の合計厚さをＬ１、
前記積層体の端面の、前記絶縁材が配置されていない前記並列集電体の端面の部位を含む、隣り合う前記絶縁材の間隔をＬ２とするとき、
Ｌ１＞Ｌ２である、請求項１に記載の全固体電池。
【請求項３】
前記並列集電体の厚さをＬ３とするとき、Ｌ１＞Ｌ３＞Ｌ２である、請求項２に記載の全固体電池。
【発明の詳細な説明】
【技術分野】
【０００１】
本発明は固体状の電解質を用いた全固体電池に関する。
【背景技術】
【０００２】
リチウムイオン二次電池（以下において、「リチウム電池」ということがある。）は、他の二次電池よりもエネルギー密度が高く、高電圧での動作が可能という特徴を有している。そのため、小型軽量化を図りやすい二次電池として携帯電話等の情報機器に使用されており、近年、電気自動車用やハイブリッド自動車用等、大型の動力用としての需要も高まっている。
【０００３】
リチウムイオン二次電池には、正極及び負極と、これらの間に配置される電解質層とが備えられ、電解質層に用いられる電解質としては、例えば非水系の液体状や固体状の物質が知られている。液体状の電解質（以下において、「電解液」という。）が用いられる場合には、電解液が正極や負極の内部へと浸透しやすい。そのため、正極や負極に含有されている活物質と電解液との界面が形成されやすく、性能を向上させやすい。ところが、広く用いられている電解液は可燃性であるため、安全性を確保するためのシステムを搭載する必要がある。一方、難燃性である固体状の電解質（以下において、「固体電解質」という。）を用いると、上記システムを簡素化できる。それゆえ、固体電解質を含有する層（以下において、「固体電解質層」という。）が備えられる形態のリチウムイオン二次電池（以下において、「全固体電池」又は「全固体二次電池」という。）の開発が進められている。
【０００４】
このような全固体電池に関する技術として、例えば特許文献１には、積層体を含む全固体二次電池であって、積層体は、一括焼成体であり、かつ直列ブロックが、複数個、並列接合されており、各直列ブロックは、正極集電体層、正極活物質層、イオン伝導性無機物質層、負極活物質層及び負極集電体層をこの順に連続して有するセル単位が、複数個、直列接合され、かつ最外層にある正極集電体層及び負極集電体層以外は直列ブロックの端面に延出せず、最外層にある正極集電体層及び負極集電体層は、それぞれ、直列ブロックの端面の異なる部分に少なくとも延出しており、複数個の直列ブロックの最外層にある全正極集電体層及び全負極集電体層は、それぞれ、積層体の端面の異なる部分に少なくとも延出している全固体二次電池が開示されている。
【先行技術文献】
【特許文献】
【０００５】
【特許文献１】特開２００８−１９８４９２号公報
【発明の概要】
【発明が解決しようとする課題】
【０００６】
特許文献１に開示されている技術では、最外層にある正極集電体層及び負極集電体層以外は直列ブロックの端面に延出しておらず、最外層以外の正極集電体層及び負極集電体層、並びに、正極活物質層及び負極活物質層と、正極引出電極や負極引出電極との間には空間が設けられている。そのため、繰り返し充放電に伴う体積変化に起因するクラックが発生して短絡が生じやすいほか、体積エネルギー密度を高め難いという問題があった。
【０００７】
そこで本発明は、短絡を防止すること及び体積エネルギー密度を高めることが可能な、全固体電池を提供することを課題とする。
【課題を解決するための手段】
【０００８】
本発明者は、鋭意検討の結果、正極及び負極並びにこれらの間に配置された固体電解質層を有する複数の電極体を、直列集電体を介して電気的に直列に接続し、且つ、電気的に直列に接続された複数の電極体同士を、並列集電体を介して電気的に並列に接続した全固体電池において、電極体の端面等を絶縁材で覆うことによって、短絡を防止可能であり、体積エネルギー密度を高めることが可能になることを知見した。本発明は、当該知見に基づいて完成させた。
【０００９】
上記課題を解決するために、本発明は以下の手段をとる。すなわち、
本発明は、正極及び負極、並びに、正極及び負極の間に配置された固体電解質層を有する電極体と、隣接する電極体を電気的に直列に接続する直列集電体と、隣接する電極体を電気的に並列に接続する並列集電体と、を備える積層体を具備し、少なくとも正極、負極、及び、固体電解質層の端面に、絶縁材が配置されている、全固体電池である。
【００１０】
正極、負極、及び、固体電解質層の端面に絶縁材を配置することにより、繰り返し充放電に伴う体積変化を抑制できるので、当該体積変化に起因するクラックの発生を抑制でき、その結果、短絡を抑制できる。さらに、電極体の端面に配置した絶縁材によって短絡を防止することにより、正極や負極の周囲に空間を設ける形態と比較して、正極や負極を配置可能な空間を広げることが可能になるので、体積エネルギー密度を高めることが可能になる。したがって、かかる形態とすることにより、短絡を防止すること及び体積エネルギー密度を高めることが可能になる。
【００１１】
また、上記本発明において、並列集電体の端面の少なくとも一部には絶縁材が配置されないように、絶縁材が間隔を開けて配置されており、並列集電体及び該並列集電体に接続されている２つの電極の合計厚さをＬ１、積層体の端面の、絶縁材が配置されていない並列集電体の端面の部位を含む、隣り合う絶縁材の間隔をＬ２とするとき、Ｌ１＞Ｌ２であることが好ましい。ここに、「２つの電極」とは、２つの正極又は２つの負極をいう。かかる形態とすることにより、絶縁材が配置されていない並列集電体の端面に、電気を外部へ取り出す際に用いられる集電体を接続できるので、短絡を防止し体積エネルギー密度を高めつつ、電気を外部へ取り出しやすい形態にすることが可能になる。
【００１２】
また、上記本発明において、並列集電体の厚さをＬ３とするとき、Ｌ１＞Ｌ３＞Ｌ２であることが好ましい。かかる形態とすることにより、電気を外部へ取り出しやすい形態を維持しつつ、電極体の端面全体に絶縁材を配置することが可能になるので、短絡を防止しやすくなる。
【発明の効果】
【００１３】
本発明によれば、短絡を防止すること及び体積エネルギー密度を高めることが可能な、全固体電池を提供することができる。
【図面の簡単な説明】
【００１４】
【図１】全固体電池１０を説明する図である。
【図２】Ｌ１、Ｌ２、及び、Ｌ３を説明する図である。
【発明を実施するための形態】
【００１５】
以下、図面を参照しつつ、本発明について説明する。以下の図面では、繰り返される符号の一部を省略することがある。以下に示す形態は本発明の例示であり、本発明は以下に示す形態に限定されない。なお、以下の説明において、「％」は、特に断らない限り、質量％を意味する。
【００１６】
図１は、本発明の全固体電池１０を説明する図である。また、図２は、並列集電体３及び該並列集電体３に接続されている２つの電極（図２では正極１ａ、１ａ）の合計厚さＬ１、隣り合う絶縁材層５、５の間隔Ｌ２、及び、並列集電体３の厚さＬ３を説明する図である。図１及び図２では、全固体電池１０の一部を抽出して示している。
【００１７】
図１に示したように、全固体電池１０は、積層体４と、積層体４の側面に配置された絶縁材層５、５、…、正極端子用集電体６、及び、負極端子用集電体７と、を有している。積層体４は、正極１ａ及び負極１ｃ、並びに、正極１ａと負極１ｃとの間に配置された固体電解質層１ｂを有する複数の電極体１、１、…を有し、これら複数の電極体１、１、…と、直列集電体２、２、…、又は、並列集電体３、３、…とを交互に積層する過程を経て、積層体４が形成されている。図１に示したように、直列集電体２によって電気的に直列に接続された２つの電極体１、１は、一方の電極体１の正極１ａと直列集電体２とが接触しており、他方の電極体１の負極１ｃと直列集電体２とが接触している。また、図１に示したように、並列集電体３によって電気的に並列に接続された２つの電極体１、１は、当該２つの電極体１、１を構成するそれぞれの正極層１ａ、１ａ、又は、当該２つの電極体１、１を構成するそれぞれの負極層１ｃ、１ｃと並列集電体３とが接触している。全固体電池１０では、正極端子用集電体６と対向する電極体１、１、…及び直列集電体２、２、…の側面、負極端子用集電体７と対向する電極体１、１、…及び直列集電体２、２、…の側面、正極端子用集電体６と対向すべき、負極１ｃ、１ｃと電気的に接続された並列集電体３、３、…の端面（正極端子用集電体６に接続されない並列集電体３、３、…の、正極端子用集電体６に対向する端面）、及び、負極端子用集電体７と対向すべき、正極１ａ、１ａと電気的に接続された並列集電体３、３、…の端面（負極端子用集電体７に接続されない並列集電体３、３、…の、負極端子用集電体７に対向する端面）に、絶縁材層５、５、…が配置されている。すなわち、全固体電池１０では、並列集電体３、３、…が正極端子用集電体６や負極端子用集電体７に接続される箇所を除く、積層体４の側面に、絶縁材層５、５、…が配置されている。図２にも示したように、並列集電体３及び該並列集電体３に接続されている２つの電極（正極１ａ、１ａ、又は、負極１ｃ、１ｃ）の合計厚さをＬ１、間隔を開けて配置された隣り合う絶縁材層５、５の間隔をＬ２、並列集電体３の厚さをＬ３とするとき、全固体電池１０では、Ｌ１＞Ｌ３＞Ｌ２とされている。
【００１８】
このように構成される全固体電池１０では、電極体１、１、…の側面に絶縁材層５、５、…が配置され、正極１ａ、１ａ、…、固体電解質層１ｂ、１ｂ、…、及び、負極１ｃ、１ｃ、…の側面が絶縁材層５、５、…で覆われている。かかる形態とすることにより、繰り返し充放電に伴う体積変化を抑制できるので、当該体積変化に起因して電極体１、１、…にクラックが発生する事態を抑制でき、その結果、短絡を抑制できる。さらに、全固体電池１０では、特許文献１に開示された技術のように空間を設けるのではなく、絶縁材層５、５、…を配置することによって短絡を防止しているので、特許文献１に開示された技術と比較して、電池反応に寄与しない空間を小さくすることが可能になる。したがって、かかる形態とすることにより、短絡を防止すること及び体積エネルギー密度を高めることが可能な、全固体電池１０を提供することができる。
【００１９】
また、全固体電池１０では、並列集電体３、３、…が正極端子用集電体６や負極端子用集電体７と接続されるべき箇所には絶縁材層５、５、…が配置されておらず、絶縁材層５、５、…が配置されていない箇所において、並列集電体３及び正極端子用集電体６、又は、並列集電体３及び負極端子用集電体７が接続されている。そして、並列集電体３及び該並列集電体３に接続された２つの電極の合計厚さＬ１、並びに、隣り合う絶縁材層５、５の間隔Ｌ２が、Ｌ１＞Ｌ２を満たすように、絶縁材層５、５、…が配置されている。かかる形態とすることにより、絶縁材層５、５、…を用いて短絡を防止しつつ、積層体４の側面に配置した正極端子用集電体６及び負極端子用集電体７を用いて電気を外部へ取り出すことが可能になるので、上記効果に加えて、電気を外部へ取り出しやすい全固体電池１０を提供することができる。
【００２０】
さらに、全固体電池１０では、並列集電体３の厚さＬ３と上記Ｌ１及びＬ２とがＬ１＞Ｌ３＞Ｌ２を満たすように、絶縁材層５、５、…が配置されている。このような形態で絶縁材層５、５、…を配置することにより、電気を外部へ取り出しやすいように正極端子用集電体６や負極端子用集電体７が接続される並列集電体３の端面の部位には絶縁材層５、５、…を配置しないようにしながら、電極体１、１、…の端面全体に亘って絶縁材層５、５、…を配置することができるので、短絡をより一層防止しやすくなる。
【００２１】
全固体電池１０において、正極１ａは、少なくとも正極活物質を含有し、必要に応じて、固体電解質、導電材、及び、結着材等をさらに含有していても良い。正極１ａに含有させる正極活物質は、全固体電池の種類に応じて適宜選択することができ、例えば、酸化物活物質や硫化物活物質等を用いることができる。具体的には、ＬｉＣｏＯ２、ＬｉＮｉＯ２、ＬｉＣｏ１／３Ｎｉ１／３Ｍｎ１／３Ｏ２、ＬｉＶＯ２、ＬｉＣｒＯ２等の層状正極活物質、ＬｉＭｎ２Ｏ４、Ｌｉ（Ｎｉ０．２５Ｍｎ０．７５）２Ｏ４、ＬｉＣｏＭｎＯ４、Ｌｉ２ＮｉＭｎ３Ｏ８等のスピネル型正極活物質、ＬｉＣｏＰＯ４、ＬｉＭｎＰＯ４、ＬｉＦｅＰＯ４等のオリビン型正極活物質、Ｌｉ３Ｖ２Ｐ３Ｏ１２等のＮＡＳＩＣＯＮ型正極活物質等を挙げることができる。
【００２２】
正極活物質の形状は、例えば粒子状や薄膜状等にすることができる。正極活物質の平均粒径（Ｄ５０）は、例えば１ｎｍ以上１００μｍ以下であることが好ましく、１０ｎｍ以上５０μｍ以下であることがより好ましい。また、正極１ａにおける正極活物質の含有量は、特に限定されないが、例えば４０％以上９９％以下とすることが好ましい。
【００２３】
正極１ａには、リチウムイオン二次電池の正極層に含有させることが可能な公知の固体電解質を適宜含有させることができる。正極１ａに含有させることが可能な固体電解質としては、一般式Ｌｉ１＋ｘＡｌｘＧｅ２−ｘ（ＰＯ４）３で表されるＬＡＧＰや、一般式Ｌｉ１＋ｙＡｌｙＴｉ２−ｙ（ＰＯ４）３で表されるＬＡＴＰ等を例示することができる。正極１ａにおける固体電解質の含有量は特に限定されないが、例えば１０％以上９０％以下とすることが好ましい。
【００２４】
このほか、正極１ａには、正極活物質や固体電解質を結着させるバインダーや導電性を向上させる導電材が含有されていても良い。正極１ａに含有させることが可能なバインダーとしては、ポリテトラフルオロエチレン（ＰＴＦＥ）等のフッ素含有結着材等を例示することができ、正極１ａに含有させることが可能な導電材としては、アセチレンブラック、ケッチェンブラック、カーボンファイバー等を例示することができる。また、正極１ａの厚さは特に限定されないが、エネルギー密度の高い全固体電池を実現する観点からは、数十μｍオーダーの厚さとすることが好ましい。また、正極１ａの形成方法は特に限定されず、公知の方法で形成することができる。
【００２５】
また、固体電解質層１ｂに含有させる固体電解質としては、固体電池に使用可能な公知の固体電解質を適宜用いることができる。そのような固体電解質としては、正極１ａに含有させることが可能な上記固体電解質等を例示することができる。固体電解質層１ｂの厚さは、例えば、０．１μｍ以上１ｍｍ以下であることが好ましく、０．１μｍ以上３００μｍ以下であることがより好ましい。
【００２６】
また、負極１ｃは、少なくとも負極活物質を含有し、必要に応じて、固体電解質、導電材、及び、結着材等をさらに含有していても良い。負極１ｃに含有させる負極活物質としては、金属イオンを吸蔵放出可能な公知の負極活物質を適宜用いることができる。そのような負極活物質としては、例えば、カーボン活物質、酸化物活物質、及び、金属活物質等を挙げることができる。カーボン活物質は、炭素を含有していれば特に限定されず、例えばメソカーボンマイクロビーズ（ＭＣＭＢ）、高配向性グラファイト（ＨＯＰＧ）、ハードカーボン、ソフトカーボン等を挙げることができる。酸化物活物質としては、例えばＮｂ２Ｏ５、Ｌｉ４Ｔｉ５Ｏ１２、ＳｉＯ等を挙げることができる。金属活物質としては、例えばＩｎ、Ａｌ、Ｓｉ、及び、Ｓｎ等を挙げることができる。また、負極活物質として、リチウム含有金属活物質を用いても良い。リチウム含有金属活物質としては、少なくともＬｉを含有する活物質であれば特に限定されず、Ｌｉ金属であっても良く、Ｌｉ合金であっても良い。Ｌｉ合金としては、例えば、Ｌｉと、Ｉｎ、Ａｌ、Ｓｉ、及び、Ｓｎの少なくとも一種とを含有する合金を挙げることができる。
【００２７】
負極活物質の形状は、例えば粒子状、薄膜状等にすることができる。負極活物質の平均粒径（Ｄ５０）は、例えば１ｎｍ以上１００μｍ以下であることが好ましく、１０ｎｍ以上３０μｍ以下であることがより好ましい。また、負極１ｃにおける負極活物質の含有量は、特に限定されないが、例えば４０％以上９９％以下とすることが好ましい。
【００２８】
さらに、負極１ｃには、正極１ａに含有させることが可能な上記固体電解質等を含有させることができる。このほか、負極１ｃには、負極活物質や固体電解質を結着させるバインダーや導電性を向上させる導電材が含有されていても良い。負極１ｃに含有させることが可能なバインダーや導電材としては、正極１ａに含有させることが可能な上記バインダーや導電材等を例示することができる。また、負極１ｃの厚さは、例えば０．１μｍ以上１ｍｍ以下であることが好ましい。
【００２９】
また、直列集電体２及び並列集電体３、並びに、正極端子用集電体６及び負極端子用集電体７には、全固体電池の集電体として使用可能な公知の金属を用いることができる。そのような金属としては、Ｃｕ、Ｎｉ、Ａｌ、Ｖ、Ａｕ、Ｐｔ、Ｍｇ、Ｆｅ、Ｔｉ、Ｃｏ、Ｃｒ、Ｚｎ、Ｇｅ、Ｉｎからなる群から選択される一又は二以上の元素を含む金属材料を例示することができる。体積エネルギー密度を高めた全固体電池１０（例えば、８００Ｗｈ／Ｌ以上の全固体電池１０）を提供しやすくする観点から、直列集電体２の厚さは１０μｍ以下とすることが好ましい。また、正極端子用集電体６や負極端子用集電体７と接続しやすい形態にする観点から、並列集電体３の厚さは５０μｍ以上とすることが好ましく、スクリーン印刷で形成した正極端子用集電体６や負極端子用集電体７を並列集電体３に接続させやすい形態にする観点からは、並列集電体３の厚さを１００μｍ以上とすることが好ましい。
【００３０】
また、絶縁材層５には、全固体電池に使用可能な公知の絶縁材を用いることができる。そのような絶縁材としては、ガラス、セラミックス、樹脂、有機樹脂等を例示することができる。
【００３１】
本発明の全固体電池１０は、外装体に収容した状態で使用される。そのような外装体としては、樹脂製のラミネートフィルム、樹脂製のラミネートフィルムに金属を蒸着させたフィルムや、金属製のケース等を例示することができる。
【００３２】
本発明の全固体電池の製造方法を、以下に例示する。
＜例１＞
Ｌｉ１．５Ａｌ０．５Ｇｅ１．５（ＰＯ４）３（以下において、「ＬＡＧＰ」という。）を含有する厚さ１０μｍの固体電解質シート、ＬｉＦｅＰＯ４及びＬＡＧＰを含有する厚さ４０μｍの正極シート、及び、Ｎｂ２Ｏ５及びＬＡＧＰを含有する厚さ３０μｍの負極シートをそれぞれ作製し、直列集電体には厚さ１０μｍのＮｉ金属を用い、並列集電体には厚さ５０μｍのＮｉ金属を用いる。
【００３３】
上記の固体電解質シート、正極シート、負極シート、及び、直列集電体を、負極／固体電解質／正極／直列集電体／負極…／負極／固体電解質／正極となるように、負極、固体電解質、及び、正極を積層して構成される電極体が直列集電体を介して１５０個接続されるように積層し、電極体が直列集電体を介して１５０個接続された構造体を４つ作製する。その後、構造体と並列集電体とを交互に積層して積層体を作製する。この際、並列集電体によって電気的に並列に接続される構造体は、並列集電体に同じ極の電極を接触させる。
【００３４】
続いて、得られた積層体を、４００℃、２０時間で脱脂処理し、Ｎ２ガス雰囲気で６００℃、２時間の熱処理を実施することにより、焼結体を得る。
【００３５】
その後、得られた焼結体の端面の、正極、固体電解質層、負極、及び、直列集電体の露出した部位、並びに、並列集電体の、正極端子用集電体や負極端子用集電体に接続されない側の端面に、ガラスペーストを印刷することにより、絶縁材層を設ける。この際、正極端子用集電体や負極端子用集電体が接続される側の並列集電体の端面には、幅４０μｍの、絶縁材層を形成しない部位を設ける。絶縁材層を設けなかった並列集電体の端面の部位には、集電取り出し用の導電ペースト（Ａｇ及びＰｄを含有するペースト状の組成物。以下において同じ。）を印刷し、さらに、電気を外部へ取り出せるように、導電ペーストを絶縁材層の表面にも印刷し、正極端子用集電体及び負極端子用集電体を作製する。こうして正極端子用集電体及び負極端子用集電体を作製したら、Ｎ２ガス雰囲気で５５０℃、２時間の熱処理を実施し、外装体に密封する工程を経て、全固体電池を製造することができる。
【００３６】
＜例２＞
上記例１で、絶縁材層、正極端子用集電体、及び、負極端子用集電体を焼結体に設けたのに代えて、積層体に、絶縁材層、正極端子用集電体、及び、負極端子用集電体を設けた後、一括で焼成するほかは、上記例１と同様の過程を経ることによって、全固体電池を製造する。
【００３７】
本発明に関する上記説明では、Ｌ１＞Ｌ３＞Ｌ２を満たす形態を例示したが、本発明の全固体電池は当該形態に限定されない。本発明の全固体電池は、少なくとも正極、負極、及び、固体電解質層の端面に絶縁材が配置されていれば良く、例えば、Ｌ２≧Ｌ３とすることも可能である。ただし、電気を外部へ取り出しやすい形態にする等の観点からは、Ｌ１＞Ｌ２とすることが好ましく、電極体の側面全体に絶縁材を配置することにより短絡を防止しやすい形態にする等の観点からは、Ｌ３＞Ｌ２とすることが好ましい。
【００３８】
また、本発明に関する上記説明では、正極端子用集電体６と対向する電極体１、１、…の側面、及び、負極端子用集電体７と対向する電極体１、１、…の側面のみならず、直列集電体２、２、…の側面や、正極端子用集電体６と対向すべき、負極１ｃ、１ｃと電気的に接続された並列集電体３、３、…の端面、及び、負極端子用集電体７と対向すべき、正極１ａ、１ａと電気的に接続された並列集電体３、３、…の端面にも、絶縁材層５、５、…が配置されている形態を例示したが、本発明の全固体電池は当該形態に限定されない。本発明の全固体電池は、少なくとも正極、負極、及び、固体電解質層の端面に絶縁材が配置されていれば、図１に示した絶縁材層５、５、…の一部又は全部が設けられていない形態とすることも可能である。ただし、体積エネルギー密度の低下を抑制しつつ、短絡を防止しやすい全固体電池にする等の観点からは、電極体の側面、直列集電体の側面、及び、並列集電体の、正極端子用集電体や負極端子用集電体に接続されない側の端面が、絶縁材層で覆われた形態とすることが好ましい。
【００３９】
また、本発明に関する上記説明では、本発明の電池がリチウムイオン二次電池である形態を例示したが、本発明は当該形態に限定されない。本発明の電池は、正極層と負極層との間を、リチウムイオン以外のイオンが移動する形態とすることも可能である。そのようなイオンとしては、ナトリウムイオンやカリウムイオン等を例示することができる。リチウムイオン以外のイオンが移動する形態とする場合、正極活物質、固体電解質、及び、負極活物質は、移動するイオンに応じて適宜選択すれば良い。
【符号の説明】
【００４０】
１…電極体
１ａ…正極
１ｂ…固体電解質層
１ｃ…負極
２…直列集電体
３…並列集電体
４…積層体
５…絶縁材層
６…正極端子用集電体
７…負極端子用集電体
１０…全固体電池
【図１】
2013120718.tif 000003
【図２】
2013120718.tif 000004